СПОСОБ СБОРКИ НАКОНЕЧНИКА ЭЛЕКТРОДА С ЕГО СТЕРЖНЕМ

1. Способ сборки выполненного из стойкого к электроискровой эрозии материала наконечника (17) электрода с его стержнем (16), при осуществлении которого на первой стадии наконечник (17) приваривают к стержню (16) и на второй стадии пластически деформируют путем приложения направленного к стержню (16) усилия деформации, отличающийся тем, что наконечник (17) одним из двух его торцов (171) прикладывают к стержню (16) и приваривают к нему, а затем к другому торцу (172) наконечника (17) прикладывают усилие деформации, под действием которого происходит осевая осадка наконечника (17) с увеличением его диаметра.
2. Способ по п.1, отличающийся тем, что наконечник (17) приваривают к стержню (16) лазерной или электронно-лучевой сваркой.
3. Способ по п.1, отличающийся тем, что путем осадки диаметр наконечника (17) увеличивают на 5-80%, предпочтительно на 20-50%.
A
E
E
4. Способ по п.1, отличающийся тем, что исходную длину l привариваемого к стержню (16) наконечника (17) выбирают с таким расчетом, чтобы осаженный наконечник (17) наряду с диаметром, увеличенным до требуемой конечной величины d, имел требуемую конечную длину l.
A
A
5. Способ по п.4, отличающийся тем, что привариваемый наконечник (17) выполняют с исходным диаметром d в пределах от 0,3 до 2,5 мм и с исходной длиной l в пределах от 0,5 до 2,5 мм.
E
E
6. Способ по п.5, отличающийся тем, что путем осадки наконечника (17) его диаметр увеличивают до конечной величины d в пределах от 0,4 до 3 мм, а длину уменьшают до конечной величины l в пределах от 0,1 до 2 мм.
7. Способ по п.1, отличающийся тем, что путем осадки наконечника (17) профилируют его свободный торец (172) с приданием ему, например, профиля в виде зарубки или надреза, вогнутого профиля или выпуклого профиля.
8. Способ по п.1, отличающийся тем, что путем осадки наконечника (17) изменяют его форму.
9. Способ по п.1, отличающийся тем, что в исходном состоянии наконечник имеет цилиндрическую форму.
10. Способ по п.9, отличающийся тем, что концевую часть (161) стержня (16), к которой крепят наконечник (17), выполняют в форме усеченного конуса, у которого размеры его торца меньшего диаметра согласуют с размерами торца (172) наконечника (17).
11. Способ по п.1, отличающийся тем, что в качестве стойкого к электроискровой эрозии материала используют один или несколько металлов из группы, включающей платину, иридий, родий, рутений, палладий и их сплавы.
12. Способ по одному из пп.1-11, отличающийся тем, что его использует для изготовления свечи зажигания.
13. Свеча зажигания с центральным электродом, имеющим стержень (16) и приваренный к нему наконечник (17) из стойкого к электроискровой эрозии материала, отличающаяся тем, что наконечник (17) приварен к стержню (16) одним своим торцом (171) и по завершении процесса сварки подвергнут пластическому деформированию путем осадки с увеличением его диаметра.